【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
コア、第１シェルおよび任意に第２シェルからなり、少なくとも２個の同等に反応性の二重結合を有するビニル不飽和化合物を実質的に含まない多段コア−シェル粒子であって、
（ｉ）コアが第１の（メタ）アクリルポリマーを含み、
（ii）第１シェルが、０〜25重量％のスチレンモノマーおよび75〜100 重量％の（メタ）アクリルモノマーを含む低Ｔｇポリマーであって、前記（メタ）アクリルモノマーが-75 〜-5℃の範囲内のガラス転移温度（Ｔｇ）を有するホモポリマーを形成することができる低Ｔｇポリマーを含み、第１シェルがコアと当該第１シェルの合計体積の65体積％を超える体積を構成し、第１シェルが50〜80nmの範囲内の比較的均一な厚さを有し、
（iii）コアおよび第１シェルは共に0.5 〜1.0 重量％のグラフト架橋剤を含み、
（iv）第１の（メタ）アクリルポリマーが、80〜99重量％のメチルメタクリレート繰返し単位および１〜20重量％の少なくとも１種のＣ1-4 アルキルアクリレート繰返し単位を含有するコポリマーであり、
当該多段コア−シェル粒子が120〜170nmの範囲内のコア直径を有すること、
を特徴とする多段コア−シェル粒子。
【請求項２】
第１の（メタ）アクリルポリマーが約６重量％のブチルアクリレート繰返し単位を含む請求項１に記載の多段コア−シェル粒子。
【請求項３】
-75 〜-5℃の範囲内のガラス転移温度を有するホモポリマーを形成することができる（メタ）アクリルモノマーが、少なくとも１種のＣ3-8 アルキルアクリレートおよび／または少なくとも１種のＣ7-14アルキルメタクリレートから選ばれる請求項１又は２に記載の多段コア−シェル粒子。
【請求項４】
（メタ）アクリルモノマーがブチルアクリレートおよびドデシルメタクリレートのうちの少なくとも１種である請求項３記載の多段コア−シェル粒子。
【請求項５】
スチレンモノマーが存在し、かつ、スチレンモノマーが第１シェル中のポリマーの14〜26重量％を構成する請求項１〜４のいずれか１項に記載の多段コア−シェル粒子。
【請求項６】
コアが0.2 〜0.6 重量％のグラフト架橋剤を含み、第１シェルが0.8 〜1.2 重量％のグラフト架橋剤を含む請求項１〜５のいずれか１項に記載の多段コア−シェル粒子。
【請求項７】
第３の（メタ）アクリルポリマーのマトリックスを含む組成物であって、前記第３の（メタ）アクリルポリマーのマトリックスが、請求項１〜６のいずれか１項に定義される通りの複数の多段コア−シェル粒子から得ることができるコア−シェル粒子の残分を含み、前記残分がコアおよび第１シェルからなる２段コア−シェル粒子の形態に実質的にある組成物。
【請求項８】
第３の（メタ）アクリルポリマーを請求項１〜６のいずれか１項に定義される通りの複数の多段コア−シェル粒子から本質的になる十分な量の耐衝撃性改良剤と溶融ブレンドし、体積分率が少なくとも0.225 である低Ｔｇポリマーを含む耐衝撃性が改良された配合物を形成させ、その後に前記耐衝撃性が改良された配合物を成形して少なくとも50kJ・m -2のISO 179-1982(E) に従うノッチなしシャルピー衝撃強さを有する成形品を形成させることを含む改良された耐衝撃性を有する成形品を形成する方法。
【請求項９】
請求項１〜６のいずれか１項に定義される通りの複数の多段コア−シェル粒子から得ることができるコア−シェル粒子の残分を含む組成物から形成される成形品であって、前記組成物が実質的にポリシロキサンを含まず、第３の（メタ）アクリルポリマーのマトリックスを含み、前記残分がコアおよび第１シェルからなる２段コア−シェル粒子の形態に実質的にあり、かつ、当該成形品が少なくとも50kJ・m -2のISO 179-1982(E) に従うノッチなしシャルピー衝撃強さおよび少なくとも３kJ・m -2のISO 180Aに従うノッチ付きアイゾット強さを有するのに十分な量で前記残分が存在する成形品。
【手続補正２】
【補正対象書類名】明細書
【補正対象項目名】００１１
【補正方法】変更
【補正の内容】
【００１１】
すなわち、第１の態様において、本発明は、コア、第１シェルおよび任意に第２シェルからなり、少なくとも２個の同等に反応性の二重結合を有するビニル不飽和化合物を実質的に含まない多段コア−シェル粒子であって、
（ｉ）コアが第１の（メタ）アクリルポリマーを含み、
（ii）第１シェルが、０〜25重量％のスチレンモノマーおよび75〜100 重量％の（メタ）アクリルモノマーを含む低Ｔｇポリマーであって、前記（メタ）アクリルモノマーが-75 〜-5℃の範囲内のガラス転移温度（Ｔｇ）を有するホモポリマーを形成することができる低Ｔｇポリマーを含み、第１シェルがコアと当該第１シェルの合計体積の65体積％を超える体積を構成し、
（iii ）第２シェルが存在する場合に、第２シェルは前記第１の（メタ）アクリルポリマーと同一のものであっても異なるものであってもよい第２の（メタ）アクリルポリマーを含み、
（iv）コアおよび第１シェルは共に0.5 〜1.0 重量％のグラフト架橋剤を含む、多段コア−シェル粒子に関する。
【手続補正３】
【補正対象書類名】明細書
【補正対象項目名】００１２
【補正方法】変更
【補正の内容】
【００１２】
第２の態様において、本発明は、第３の（メタ）アクリルポリマーのマトリックスを含む組成物であって、前記第３の（メタ）アクリルポリマーのマトリックスが、コア、第１シェルおよび任意に第２シェルからなる複数の多段コア−シェル粒子であって、少なくとも２個の同等に反応性の二重結合を有するビニル不飽和化合物を実質的に含まない複数の多段コア−シェル粒子から得ることができるコア−シェル粒子の残分を含有し、
（ｉ）コアが第１の（メタ）アクリルポリマーを含み、
（ii）第１シェルが、０〜25重量％のスチレンモノマーおよび75〜100 重量％の（メタ）アクリルモノマーを含む低Ｔｇポリマーであって、前記（メタ）アクリルモノマーが-75 〜-5℃の範囲内のガラス転移温度（Ｔｇ）を有するホモポリマーを形成することができる低Ｔｇポリマーを含み、第１シェルがコアと当該第１シェルの合計体積の65体積％を超える体積を構成し、
（iii ）第２シェルが存在する場合に、第２シェルは前記第１の（メタ）アクリルポリマーと同一のものであっても異なるものであってもよい第２の（メタ）アクリルポリマーを含み、
（iv）コアおよび第１シェルは共に0.5 〜1.0 重量％のグラフト架橋剤を含み、前記残分がコアおよび第１シェルからなる２段コア−シェル粒子の形態に実質的にある組成物に関する。
【手続補正４】
【補正対象書類名】明細書
【補正対象項目名】００１３
【補正方法】変更
【補正の内容】
【００１３】
第３の態様において、本発明は、第３の（メタ）アクリルポリマーを十分な量の耐衝撃性改良剤と溶融ブレンドし、体積分率が少なくとも0.225 である低Ｔｇポリマーを含む耐衝撃性が改良された配合物を形成させ、その後に前記耐衝撃性が改良された配合物を成形して少なくとも50kJ・m -2のISO 179-1982(E) に従うノッチなしシャルピー衝撃強さを有する成形品を形成させることを含む改良された耐衝撃性を有する成形品を形成する方法であって、前記耐衝撃性改良剤がコア、第１シェルおよび任意に第２シェルからなる複数の多段コア−シェル粒子であって、少なくとも２個の同等に反応性の二重結合を有するビニル不飽和化合物を実質的に含まない多段コア−シェル粒子から実質的になり、
（ｉ）コアが第１の（メタ）アクリルポリマーを含み、
（ii）第１シェルが、０〜25重量％のスチレンモノマーおよび75〜100 重量％の（メタ）アクリルモノマーを含む低Ｔｇポリマーであって、（メタ）アクリルモノマーが-75 〜-5℃の範囲内のガラス転移温度（Ｔｇ）を有するホモポリマーを形成することができる低Ｔｇポリマーを含み、第１シェルがコアと当該第１シェルの合計体積の65体積％を超える体積を構成し、
（iii ）第２シェルが存在する場合に、第２シェルは前記第１の（メタ）アクリルポリマーと同一のものであっても異なるものであってもよい第２の（メタ）アクリルポリマーを含み、
（iv）コアおよび第１シェルは共に0.5 〜1.0 重量％のグラフト架橋剤を含む方法を提供する。
【手続補正５】
【補正対象書類名】明細書
【補正対象項目名】００１４
【補正方法】変更
【補正の内容】
【００１４】
第４の態様において、本発明は、コア、第１シェルおよび任意に第２シェルからなる複数の多段コア−シェル粒子から得ることができるコア−シェル粒子の残分を含有する組成物から形成される成形品であって、前記組成物が実質的にポリシロキサンを含まず、第３の（メタ）アクリルポリマーのマトリックスを含み、前記多段コア−シェル粒子が少なくとも２個の同等に反応性の二重結合を有するビニル不飽和化合物を実質的に含まず、
（ｉ）コアが第１の（メタ）アクリルポリマーを含み、
（ii）第１シェルが、０〜25重量％のスチレンモノマーおよび75〜100 重量％の（メタ）アクリルモノマーを含む低Ｔｇポリマーであって、前記（メタ）アクリルモノマーが-75 〜-5℃の範囲内のガラス転移温度（Ｔｇ）を有するホモポリマーを形成することができるポリマーを含み、第１シェルがコアと当該第１シェルの合計体積の65体積％を超える体積を構成し、
（iii ）第２シェルが存在する場合に、第２シェルは前記第１の（メタ）アクリルポリマーと同一のものであっても異なるものであってもよい第２の（メタ）アクリルポリマーを含み、
（iv）コアおよび第１シェルは共に0.5 〜1.0 重量％のグラフト架橋剤を含み、前記残分がコアおよび第１シェルからなる２段コア−シェル粒子の形態に実質的にあり、かつ、当該成形品が少なくとも50kJ・m -2のISO 179-1982(E) に従うノッチなしシャルピー衝撃強さを有するのに十分な量で前記残分が存在する成形品を提供する。